(57)【特許請求の範囲】
【請求項１】
組成物の総重量に対して：
７０％〜９０％の化学式（Ｉ）のε−カプロラクタムモノマーと；
０．１％〜１％の化学式（ＩＩ）のε−カプロラクタム活性化剤と、
ここで、Ｒは、ｎが１〜１０から選ばれる整数であるＣｎＨ２ｎ＋１；−ＯＨ；ｎが１〜１０から選ばれる整数である−ＯＣｎＨ２ｎ＋１；および、−ＮＨＲ’（ここでＲ’は、ｎが１〜１０から選ばれる整数であるＣｎＨ２ｎ＋１またはアミン官能基）、からなる群から選択される；
２％〜６％の化学式（ＩＩＩ）のε−カプロラクタム触媒と、
ここで、Ｘは、ＭｇＢｒ、ＭｇＩ、Ｌｉ、およびＮａからなる群から選択される；および
１０％〜２０％の化学式（ＩＶ）のε−カプロラクトン添加剤と、
を重量％で含み、
前記モノマー、活性化剤、触媒および添加剤の総重量が、１００重量％であるように設定されることを特徴とする組成物。
ここで、化学式（Ｉ）、（ＩＩ）、（ＩＩＩ）、および（ＩＶ）は、下記の通りである。
0005544087.tif 000006
【請求項２】
８０％〜８１％の前記ε−カプロラクタムモノマー；
０．３％〜０．５％の前記ε−カプロラクタム活性化剤；
３．５％〜４．５％の前記ε−カプロラクタム触媒；および
１４％〜１６％の前記ε−カプロラクトン添加剤
とを重量％で含むことを特徴とする請求項１に記載の組成物。
【請求項３】
８０．６％の前記ε−カプロラクタムモノマー；
０．４％の前記ε−カプロラクタム活性化剤；
４％の前記ε−カプロラクタム触媒；および
１５％の前記ε−カプロラクトン添加剤
とを重量％で含むことを特徴とする請求項１に記載の組成物。
【請求項４】
不浸透性要素の製造における請求項１から３のいずれかに記載の組成物の使用。
【請求項５】
不浸透性要素が、不浸透性容器であることを特徴とする請求項４に記載の使用。
【請求項６】
不浸透性容器の製造を回転成形により行うことを特徴とする請求項５に記載の使用。
【請求項７】
不浸透性容器が加圧流体に対して不浸透性であることを特徴とする請求項５または６に記載の使用。
【請求項８】
不浸透性容器が複合ＩＶ型タンクのガスに対して不浸透性であることを特徴とする請求項５または６に記載の使用。
【請求項９】
不浸透性容器製造プロセスであって、
（ａ）請求項１から３のいずれかに記載の組成物の調製工程およびその回転成形型への導入工程と；
（ｂ）回転成形型の回転および前記組成物のε−カプロラクタムモノマーのポリカプロラクタムへのアニオン重合工程であって、得られるポリカプロラクタムを溶融させることなく、重合と組み合わされた回転成形により前記容器が形成されるように、前記組成物をε−カプロラクタムの融点以上かつ前記ポリカプロラクタムの融点未満の重合温度に加熱する工程と；
（ｃ）得られたポリカプロラクタムの結晶化工程と； 
（ｄ）得られたカプロラクタムライナーの型からの取り出し工程と
を備えることを特徴とする不浸透性容器製造プロセス。
【請求項１０】
工程（ａ）において、前記組成物および／またはこの組成物の少なくともε−カプロラクタムモノマーおよびε−カプロラクタム触媒が乾燥不活性ガスによりパージされることを特徴とする請求項９に記載のプロセス。
【請求項１１】
工程（ａ）において、一方がモノマー、活性化剤および添加剤を含み、他方がモノマーと触媒を含む、前記組成物の２つの予混合物が調整され、これら２つの予混合物は、前記組成物を生成するために回転成形型へ導入される直前、導入中、あるいは回転成形型の中で混合されることを特徴とする請求項９に記載のプロセス。
【請求項１２】
工程（ａ）において、組成物を溶融し、それを均質化するために、導入工程（ｂ）の前または後に、前記組成物を前記モノマーの融点以上でかつ前記重合温度未満の事前加熱温度に追加的に事前加熱することを特徴とする請求項９に記載のプロセス。
【請求項１３】
工程（ｃ）の実施中に、乾燥不活性ガスにより型をパージすることを特徴とする請求項９に記載のプロセス。
【請求項１４】
容器を形成するために設けられた型の内部表面全体に渡って、かつこの表面に従って重合が起こるように、型が２本の軸を中心に回転することを特徴とする請求項９に記載のプロセス。
【請求項１５】
回転する型内でε−カプロラクタムモノマーをポリカプロラクタムに重合することからなる工程が１５０℃〜２００℃の重合温度で行われることを特徴とする請求項９に記載のプロセス。
【請求項１６】
厚さおよび／または組成が同一または異なる数層のポリカプロラクタムを有する不浸透性容器を形成するために、工程（ａ）、（ｂ）および（ｃ）を繰り返すことを特徴とする請求項９に記載のプロセス。
【請求項１７】
重合中に、タンクソケットを不浸透性容器に組み込むために、工程（ｃ）を行う前に、回転成形型の内部にタンクソケットを取り付けることを特徴とする請求項９から１６のいずれかに記載のプロセス。
【請求項１８】
流体を貯留する複合タンクであって、請求項９から１６のいずれかに記載のプロセスを行うことにより得られる不浸透性容器（２）を具備する流体を貯留する複合タンク（１）。
【請求項１９】
請求項１８に記載の複合タンクであって、前記タンクは、以下の順番で、前記タンクの内部から外部に掛けて少なくとも：
前記不浸透性容器（２）と；
少なくとも１個の金属ソケット（４）と； 
前記容器のための外部機械的補強（６）とを具備することを特徴とする複合タンク。
【請求項２０】
前記少なくとも１個の金属ソケットが、アルミニウムまたは鋼ソケットであり、前記外部機械的補強が炭素繊維および熱硬化性樹脂から構成されるフィラメント巻線であることを特徴とする請求項１９に記載の複合タンク。
【請求項２１】
流体が加圧ガスである請求項１９または２０に記載のタンク。
【請求項２２】
容器が、１０７と１０８Ｐａとの間の使用圧力に耐えるような厚さを有することを特徴とする請求項１９または２０に記載のタンク。
【請求項２３】
請求項１９または２０に記載のタンクであって、前記タンクがＩＶ型タンクであることを特徴とするタンク。
【請求項２４】
請求項９から１６のいずれかに記載のプロセスを実施することにより得ることができる不浸透性容器を具備する油圧アキュムレータ。
【発明の詳細な説明】
【技術分野】
【０００１】
本発明は、ポリカプロラクタムまたはポリアミドＰＡー６からなる不浸透性要素（シーリング要素）の製造、例えば、流体、特に加圧ガスに対して不浸透性でタイトな容器（シーリング容器）の製造に使用可能な組成物に関する。
【０００２】
また、本発明は、不浸透性でタイトな容器（シーリング容器）を製造するプロセスおよびこのプロセスにより得ることのできる（獲得可能な）タンク、貯留槽に関する。
【０００３】
本発明の不浸透性でタイトなシーリング容器は、例えば、ＩＶ型タンクまたは油圧アキュムレータの製造に使用することができる。複合ＩＶ型タンクは、その中に保存されたガスの圧力が一般的に１０６から１０８Ｐａであるタンクである。従って、その構造は、一方では保存ガスに対して不浸透性であり、他方ではこれらのガスの保存圧力に耐えるように設計されており、複合ＩＶ型タンクは、内側容器すなわちガスに対して不浸透性でライナーとしても知られる空気袋と、通常炭素繊維および熱硬化性樹脂から構成される外側補強構造とを具備する。
【０００４】
本発明は、例えば低温燃料電池（例えば、プロトン交換膜燃料電池すなわちＰＥＭＦＣ）の製造において応用される。
【０００５】
以下の説明において、角括弧（［  ］）間の参照番号は、実施例後に与えられる参照番号を指す。
【背景技術】
【０００６】
ＩＶ型タンクは、最初天然ガスを保存するためにポリエチレンライナーを用いて１９９０年代に開発され、最近では、１９９７年以降主に水素保存用に開発された。
【０００７】
現在使用されている熱可塑性ライナーの大部分は、通常高密度（ＨＤＰＥ）で、時には架橋（ＸＨＤＰＥ）されていることもある、ポリエチレン（ＰＥ）から構成される。また、本来ポリエチレンより優れたガスバリア特性を有するという理由から、ＰＡ−６、ＰＡ−１２、あるいはＰＡ−１１タイプのポリアミド（ＰＡ）タイプ（通常、「ナイロン」ＴＭとして知られる）の別の熱可塑性プラスチックも使用される。最後に、ポリ二フッ化ビニリデン（ＰＶＤＦ）、またはエチレン／ビニルアルコール共重合体（ＥＶＯＨ）からなるバリア層を有する多層溶液などの他のタイプのより技術的な熱可塑性プラスチックが、良好なガスバリア特性を有するという理由から使用される。これらの熱可塑性プラスチックは、文献［１］および［２］に記述されている。
【０００８】
大抵の場合、これらのライナーは、溶融状態で熱可塑性プラスチックを回転成形または押し出し成形および／またはブロー成形することにより得られる。従って、文献［３］では、熱可塑性ライナーは、好ましくは高密度または中密度ポリエチレンを使用して押し出し―ブロー成形または回転成形することにより得られることが述べられている。文献［４］では、ポリエチレン、ポリプロピレンまたはポリアミドからなる不浸透性ライナーは、回転成形により得られる。文献［５］では、ナイロン１１ライナーは、回転成形により製造されると規定している。文献［６］では、ライナーは、押し出し成形、ブロー成形または回転成形される熱可塑性プラスチックから得られると述べられている。文献［７］および［８］では、熱可塑性ライナーは、押し出し成形、ブロー成形または回転成形により成型してもよいと述べられている。
【０００９】
射出成型は、技術的制限や、プレスおよび成型コストから、ほとんど用いられない。その理由は、不浸透性ライナーは、最高１５０リットルの内容積を有することがあり、厚さも数センチメートルになることがあるからである。熱成型は、ほとんど用いられない。ただし、このような不浸透性のライナーを製造するのに熱成形を使用することは、技術的に可能である。
【００１０】
溶融熱可塑性プラスチックを回転成形する現在の技術は、特別な利点を有する。その理由は、この技術が、下記のことを可能にするからである。
・１５０リットルまたはそれを超える大型のパーツを製造することができる。
・１個以上のソケット（ライナーにガスを充填することおよび空にすることを可能にするパイプを接続する）を挿入できること、およびこのことがプロセスに続く接着操作なしにできる。
・厚い均質な不浸透性ライナーを提供する。
【００１１】
フランス・回転成形協会（Ａｓｓｏｃｉａｔｉｏｎ  Ｆｒａｎｃａｉｓｅ  ｄｅ  Ｒｏｔｏｍｏｕｌａｇｅ、ＡＦＲ）のウエブサイト［９］には、熱可塑性プラスチックの溶融による回転成形手順が述べられている。
【００１２】
これらのすべてのプロセスにおいては、熱可塑性プラスチックは、所望のライナー形状に成型するために溶融し、型から出す前に冷却しなければならない。ライナーの数多くの欠点、特にネットワークの形成、不溶融物または微小気孔および熱可塑性プラスチックの酸化はこの溶融に由来する。これらの欠点は、最終的なライナーのシーリング性能を低下させ、従って、タンクの性能を悪化させる。さらに、回転成形の場合、ソケットをライナーに接着する必要がない場合でも、ソケットの形状にぴったり合うには溶融熱可塑性プラスチックの流動性が不十分なため、ソケットとライナー間のシーリングは必ずしも十分ではない。さらに、上記材料の化学的劣化を発生させることなしに、温度を上げて溶融物のこの流動性を増加させることはできない。また、使用するプロセスには多くの時間が掛かるが、この時間はライナーを成型した後の材料冷却時間、特に型の慣性によりさらに延長される。
【００１３】
ポリアミド６（ＰＡ−６）は、そのガス特に水素に対するバリア特性と−４０℃〜＋１００℃の広い温度範囲の機械特性との間の妥協点を考慮すると、不浸透性のライナーの製造にもっとも有利に見える熱可塑性プラスチックであるが、残念なことに、ＰＡ−６は、熱可塑性プラスチックを成型するための他の技術の場合と同様に所望の形にするためには２２３℃を超える温度で溶融する必要があるため、回転成形には不向きである。また、ポリマーの冷却時間は比較的長い。さらに、この溶融は、タンクの最終的な性能を損ねる、上述の欠点をもたらす。さらに回転成形に適したグレードを有するすなわち粉末水分含量が低く、低粘度、適した分子量、適した耐酸化物等を有する、例えばＰＡ−６などの熱可塑性プラスチックの開発は、これらのすべての欠点の解決を可能にするものではない。さらに、例えば窒素条件下の回転成形、制御冷却、サイクル時間の短縮などの回転成形マシンの技術の開発は、これらのすべての欠点の解決を可能にするものではない。それは、ＰＡ−６の溶融工程は、例えばＰＡ−６の溶融が２２０℃付近で始まってから、時には融点を４０℃超えることもあるプロセス温度とともに、溶融ＰＡ−６は５分ないし１５分間その融点超に維持しなければならないので、化学的に劣化しやすいからである。
【００１４】
文献［１０］から［１５］は、現在の技術状況、進行中の開発、特に熱可塑性プラスチック、および燃料電池用途用ＩＶ型タンクの開発の実施状況を示す。
【００１５】
しかし、これらの文献はどれも、例えば１０７ないし１０９Ｐａの圧力で加圧された流体に対して不浸透性の要素または容器、またそれらの製造についても触れていない。また、これらの文献で述べている組成物は、例えば、ＩＶ型タンクを製造するための十分な機械的特性および加圧ガスに対するバリア特性を有する不浸透性要素または不浸透性容器を得ることを可能にするものではない。
【００１６】
ポリアミド６を得るための重合には、主として２種類：加水分解重合とアニオン重合がある。加水分解重合は、反応性回転成形には使用できない。
【００１７】
文献［１６］、［１７］および［２８］ないし［３２］には、回転型内でアニオン重合によりポリアミドまたはコポリアミドから成型される物体を製造することを可能にするカプロラクタム組成物が記述されている。ポリマーは、回転型内でインシトゥ（ｉｎ  ｓｉｔｕ）重合で形成される。従って、これは反応性回転成形という。
【００１８】
しかし、これらの文献で述べられているカプロラクタム組成物は、数多くの前述した問題の真に満足する解決策を提供するものではない。また、機械特性および／またはガスバリア特性を改善するために、核形成剤（シリカタイプ充填材、例えばマイクロタルク）、可塑剤（例えばフタレート）または弾性ユニット（ポリマーアロイを得るため）を添加する必要がある。これらの添加は、容器の製造時間、コストを増大させる。さらに、この混合物は、製造するには複雑であり、混合物の均一性を得るのは困難である。
【００１９】
従って、従来技術のこれらの欠陥、欠点および障害を克服する組成物に対する真の必要性があり、特に製造時間の制御、コストの削減、ならびに製造した容器のガスバリア特性、特に水素に対するガスバリア特性、および機械特性、特に低温弾性変形の改善を可能にし、かつＩＶ型タンク用不浸透性ライナーとしての使用できる容器を得ることを可能にする組成物に対する必要性がある。
【００２０】
この組成物は、例えば３．５×１０７Ｐａから７×１０７Ｐａさらには１０８Ｐａの圧力で行われる水素の貯蔵において軽量、安全で価格が安いタンク、特に機載貯蔵（移送）用タンクを必要とする低温燃料電池（ＰＥＭＦＣ）用のタンク容器またはライナーの製造を可能にしなければならない。
【発明の開示】
【発明が解決しようとする課題】
【００２１】
本発明は、具体的には、従来技術の欠陥、欠点、障害を克服する組成物を提供する。
【課題を解決するための手段】
【００２２】
上記課題を解決するため、本発明の組成物は、以下の物質を組成物の全重量に対して重量％で含有する。
・式（Ｉ）のε−カプロラクタムモノマー  ７０〜９０％
・式（ＩＩ）のε−カプロラクタム活性化剤  ０．１〜１％
式（ＩＩ）において、Ｒは、ＣｎＨ２ｎ＋１、ｎは、１から１０のなかから選択した整数で、好ましくは１から６；−０Ｈ；−ＯＣｎＨ２ｎ＋１、ｎは、１から１０のなかから選択した整数で、好ましくは１から６；および−ＮＨＲ’、（Ｒ’は、ＣｎＨ２ｎ＋１、ｎは、１から１０のなかから選択した整数で、好ましくは１から６、またはアミン官能基）からなる群から選択される。
・式（ＩＩＩ）のε−カプロラクタム触媒  ２〜６％
式（ＩＩＩ）において、Ｘは、ＭｇＢｒ、ＭｇＩ、ＬｉおよびＮａからからなる群から選択される。
・式（ＩＶ）のε−カプロラクトン添加剤  １０〜２０％
式（Ｉ）、（ＩＩ）、（ＩＩＩ）および（ＩＶ）は下記の通りである。
0005544087.tif 000002
ここで、前記モノマー、活性化剤、触媒および添加剤の総重量が、１００重量％であるように設定される。
【発明の効果】
【００２３】
例として、前記ε−カプロラクタムモノマー８０．６％、前記ε−カプロラクタム活性化剤０．４％、前記ε−カプロラクタム触媒４％、および前記ε−カプロラクトン添加剤１５％からなる組成物は、発明者らによって行われた多数の実験的トライアル中に優れた結果をもたらした。
【発明を実施するための最良の形態】
【００２４】
本発明の組成物は、ε−カプロラクタムモノマーのアニオン重合によりＰＡ−６ポリアミドを得ることを可能にする。このε−カプロラクタムモノマーには、ε−カプロラクタム触媒、例えば臭化マグネシウムラクタメート系、ε−カプロラクタム活性化剤、例えばアシルカプロラクタム系、およびε−カプロラクトン添加剤が添加され、それぞれ重量％で非常に正確な範囲で使用される。この新規の組成物は、ＰＡ−６ポリアミドを得ることを可能にし、このポリアミドのガス、特に水素に対するバリア特性、および機械特性、特に低温弾性変形が従来技術の組成物に対して改善されるので、ＩＶ型タンクとしての使用も改善される。
【００２５】
これらの機械的特性および／またはガスバリア特性は、核形形成剤、可塑剤、または弾性ユニットを添加することなく改善される。この結果、不浸透性容器またはライナーなどの不浸透性要素の製造において少なからぬ時間およびコストの節約になる。さらに、本発明の組成物の成分の性質を考慮すると、この混合物の均質化は容易である。
【００２６】
本発明の組成物のε−カプロラクタムモノマーは、２−オキソヘキサメチレンイミンとしても知られる普通のカプロラクタムである。好ましくは、純粋または実質的に純粋な製品を使用する。それは、例えば、９９．９％純粋な製品である、ＤＳＭファイバーインターミディエート社（ＤＳＭ  Ｆｉｂｒｅ  Ｉｎｔｅｒｍｅｄｉａｔｅ）製造のＡＰカプロラクタム（ＡＰ  ＣＡＰＲＯＬＡＣＴＡＭＥ）ＴＭでよい。
【００２７】
本発明の組成物のε−カプロラクタム触媒は、上記に定義した通りであり、好ましくは、臭化マグネシウムラクタメートである。活性化剤は、上記に定義した通りであり、好ましくは、アシルカプロラクタムである。これらの成分は、徐々に進行し短時間で制御する反応を可能にするので本発明の発明者らによって選択されてきた。それは、混合物の粘度が反応開始後おおよそ１ないし３分（比率によって左右される）で最高値（固形物）に達するからであるが、この１ないし３分では、材料が回転成形型の壁に亘って分配されるための時間がある。情報として、例えば上記で定義したようなε−カプロラクタム活性化剤は、室温で液状であってもよく、一方で、ε−カプロラクタムモノマーおよびε−カプロラクタム触媒（カプロラクタムと混合する）は、約７０℃で溶融するフレークの形でもよい。
【００２８】
使用する触媒は、例えば臭化（ヘキサヒドロ−２Ｈ−アゼピノ−２−オネート−Ｎ）マグネシウム（例えば、１０ないし５０重量％）およびε−カプロラクタム（例えば、５０ないし９０重量％）（ナイリム・シ・カタリスト（ＮＹＲＩＭ  ＣＩ  ＣＡＴＡＬＹＳＴ）の商品名でブルゲマン・ケミカル社（Ｂｒｕｇｇｅｍａｎｎ  Ｃｈｅｍｉｃａｌ）から発売されている）の混合物でもよい。使用する活性化剤は、例えばＮ−アクテイルヘキサンラクタム（アクチベーター０（ＡＫＴＩＶＡＴＯＲ  ０）の商品名でブルゲマン・ケミカル社から販売されている）でもよい。使用するε−カプロラクトン添加剤は、例えばＤＳＭリム・ナイロンＶＯＦ（ＤＳＭ  Ｒｉｍ  Ｎｙｌｏｎ  ＶＯＦ）から発売されているナイリム・アディティブ６（ＮＹＲＩＭ  ＡＤＤＩＴＩＶＥ６）ＴＭでもよい。
【００２９】
実際、得られるポリマーの機械特性および／またはガスバリア特性を保持または改善までしながら核形成剤、可塑剤、または弾性ユニットの添加を切り替えるのを可能にするのは、ε−カプロラクトン添加剤である。この有機分子は、直接重合反応に参加し、高分子鎖に大きな柔軟性を与えるために高分子鎖のなかに挿入される。本発明の組成物は、実際面でランダムコポリマーの形成を可能にする。この添加剤は、そのプロセスおよびバリア特性を混乱させることなく、得られるＰＡ−６の展性をうまく増大させることを可能にする。
【００３０】
本発明の組成物は、不浸透性でタイトなシーリング要素の製造に使用することができる。本発明の不浸透性でタイトなシーリング要素は、装置、パイプ、またはタンクの全寿命の間、不浸透性要素に接触する流体に加わる圧力の効果のあるなしに関係なく、例えば装置内、パイプ内、あるいはタンク内の流体を閉じ込める能力を有する、すなわち、流体のいかなる流出も防止する能力を有する。
【００３１】
用語”流体”は、本説明では、液体、気体またはその他の気体／液体混合物を意味すると理解される。それぞれの場合において、流体は、純粋な液体、純粋な気体、または何種類かの液体または気体の混合物であってもよい。例えば、油圧装置または油気圧装置用アキュムレータの場合、例えば、不活性ガスと液体あるいは窒素と鉱物油などの２種類の流体が閉じ込められてもよい。
【００３２】
用語”要素”は、本明細書では、シーリングを確実にすることを可能にするいかなる構造をも意味すると理解される。要素は、例えばシーリング接合；自己支持または非自己支持形の不浸透性で密封性のタイトなライナー；不浸透性でタイトな密封性コーティング；不浸透性でタイトな密封性容器；タンクの内部または外部不浸透性のタイトな密封性容器；不浸透性でタイトな密封性フラスコまたはキャニスタ；その他であってもよい。
【００３３】
本発明は、加圧流体の閉じ込めに応用するのが有利である。この場合、不浸透性要素は、加圧流体に対して不浸透性でタイトな容器である。
【００３４】
本発明の組成物の使用は、不浸透性要素を得ることを可能にする一特定プロセスに限定されない。それは、本発明の組成物により得られるポリマーの改善された特性は、前記組成物に固有のものであるからである。しかし、本発明の組成物は、回転成形による不浸透性容器製造のためにある利点を有する。回転成形により複合ＩＶ型タンク用ガス不浸透性容器を製造するために、例えば本発明の組成物を使用することは可能である。このようなタンクの製造を可能にする一手順を下記に説明する。
【００３５】
また、本発明は、不浸透性容器の製造プロセスを提供するが、そのプロセスは、下記の工程から構成される。
（ａ）本発明による組成物を調製し、これを回転成形型に導入する。
（ｂ）回転成形型を回転させ、前記組成物のε−カプロラクタムモノマーを重合してポリカプロラクタムとするが、得られるポリカプロラクタムを溶融することなく重合反応と連動した回転成形により前記容器を形成するように、前記組成物を、ε−カプロラクタムの融点より高いか等しく、前記ポリカプロラクタムの融点より低い重合温度まで加熱する。
（ｃ）得られたポリカプロラクタムを結晶化する。
（ｄ）得られたポリカプロラクタムライナーを型から外す。
【００３６】
ポリマーは、回転成形型の形状を占めると同時に形成される。従って、厳密に言うと、回転成形型は化学反応器およびライナーに形状を与える型として使用されるので、回転成形は反応性回転成形といわれる。この反応性回転成形は、特に経済的で反応が早く融通性がある。回転成形は、従来技術（溶融による回転成形）の材料よりさらに柔軟性があり、特にガスに対するバリア特性が改善された材料の製造をもたらす。
【００３７】
カプロラクタムモノマーのアニオン重合反応は、熱可塑性ポリマーのプレカーサモノマーを重合し、前記熱可塑性ポリマーにすることを可能にする従来の化学反応そのものである。しかし、本発明の”反応経路”の開発には、プロセス（重合／成型競合）および最終的に望ましい特性の点でもっとも適した活性化剤、触媒、および添加剤を選択するために、本発明の組成物の配合に関する多数の調査研究を必要としてきた。液体成分またはそれらの混合物を導入し、回転する型内で行われるアニオン重合を制御するために回転成形手順を最適化することに関して多くの調査研究も必要であった。
【００３８】
本発明の組成物の各成分から本発明の組成物を調製するには、各成分の濃度が本発明で定義した通りであればいかなる方法でも適切である。好ましくは、回転成形型に混合物を導入する前に重合反応が誘発されるのを防止する調製方法がもちろん選択される。図１６Ａ、１６Ｂおよび１６Ｃは、本発明の組成物の調製の例を示す。従って、例えば工程（ａ）では、前記組成物の２つの予混合物の調製が可能であり、その一つは、モノマー、活性化剤、添加剤を含有し、もう一方は、モノマーと触媒を含有し、これらの２つの予混合物は、前記組成物を生成するために回転成形型に予混合物を導入する直前、導入の最中、または導入後に混合する。図１６Ａおよび１６Ｃは、予混合物の調製の例を示す。従って、２つの予混合物は、調製して容器製造前に数時間または数日別々に保存（好ましくは、中性で乾燥したガス下で）することができ、本発明を実施するときに混合することができる。また、例えば本発明の組成物の４成分を同時に型に導入することも可能である（図１６Ｂ）。
【００３９】
本発明によれば、工程（ａ）において、組成物または予混合物は、組成物を溶融しそれを均質にするよう、導入工程（ｂ）の前または後に前記モノマーの融点より高く、または等しく、前記重合温度より低い事前加熱温度に追加的に予め加熱するのが有利である。ε−カプロラクタムは、大気圧において７０℃から液体である。図１６Ａから１６Ｃは、本実施例を混合物および予混合物の各種構成で示す。組成物の他の成分の一つがモノマーの融点より高い融点を有する場合は、混合物または予混合物は、好ましくは少なくとも前記融点に予め加熱する。
【００４０】
予混合物または混合物は、例えばカプロラクタム用ミキサ内で製造できる。予混合物の場合は、このミキサは、例えば一方の側でカプロラクタムと触媒の混合物、他の側でカプロラクタム、活性化剤、および添加剤の混合物を導入する２個のステンレス鋼製チャンバを具備することができる。これらの２種類の予混合物は、同一温度、通常１００℃〜１５０℃、例えば１１０℃〜１３５℃で均一化され、内部の機械装置で攪拌（好ましくは、不活性で乾燥したガス下）することができる。各チャンバは、正確な量の予混合物を回転成形型に注入することを可能にする計量ピストンを備えるのが有利である。２つの予混合物は、例えば得られる混合物の回転成形型への注入を可能にするノズルを使用してミキサの外で接触してもよい。
【００４１】
本発明によれば、好ましくは、工程（ａ）においては、前記組成物の少なくともε−カプロラクタムモノマーおよびε−カプロラクタム触媒は、湿気に影響を受けやすいために、これらの成分のバッグおよびポットを計量した直後に、不活性好ましくは乾燥した不活性ガスを用いてパージされる。さらに好ましくは、本発明の組成物の他の成分もパージされる。好ましくは、回転成形型も、工程（ｃ）を実行する間に乾燥不活性ガスを用いてパージされる。例えば、不活性ガスは乾燥窒素でもよい。不活性ガスは、重合前にε−カプロラクタム成分の酸化と水分の吸収を防止するために、重合反応が無水媒体中で行われるように乾燥しているのがもっとも好ましい。この場合は、上記ミキサは、例えば乾燥窒素を用いる有利な散布システムを備えていてもよい。
【００４２】
重合は、組成物が生成されると直ぐに、すなわち本発明の組成物の成分すべてが混合されると直ぐに重合温度で開始される。従って、混合物を型に注入する前に混合物の重合を確認する危険を冒して時間を無駄にしないことが重要である。液体混合物または予混合物を回転成形型に注入する穴は、混合物または予混合物の導入を容易にするために有利に炉斗の形に改良してもよい。有利には、２つの予混合物の注入は、例えばスクレーパピストンを有する低圧注入器または高圧注入器を用いて自動的に行う。
【００４３】
回転成形型に導入する本発明による組成物の量は、型のサイズの関数として、本発明のプロセスに従って製造される容器の壁厚を決める。この壁厚の選択は、主に下記の関数として行う。
・ポリカプロラクタムの例えば水素などの保存ガスに対する所望のバリア性能（水素の場合、ＩＳＯ標準規格ＴＣ１９７およびＥＩＨＰ  ＩＩのドラフトでは、タンク１リットル、時間当たり１ｃｍ３の漏れを許容している）の関数として；
・熱可塑性プラスチックの機械的性能、例えばタンク製造中のカーボン繊維の巻き付け（そのとき容器は、マンドレルとして働く）のような、容器（ライナー）の外側の機械的補強の取り付けに対する十分な耐性の関数として；および
・熱可塑性プラスチックの機械的性能、例えばタンクへの多数回（−４０℃〜＋８５℃の間の１５００サイクル以上）の充填操作中に疲労が現れない程の十分な展性の関数として、行う。
【００４４】
本発明によれば、容器は、一般に、通常１０７から１０８Ｐａ（１００から１０００ｂａｒ）の動作圧力として知られるガスを保存しなければならない圧力でガスの漏れに耐えることができるように定義された壁厚を有する。もちろん、本発明は、これらの圧力以外の圧力、一般に１０５から１０８Ｐａにも適応し、容器の厚さは、特にこの動作圧力およびガスの性質の関数として選択される。一般に、容器の厚さは、１ｍｍと６０ｍｍの間であり、例えば１ｍｍと２０ｍｍの間であり、例えば２ｍｍと１０ｍｍの間である。
【００４５】
本発明のプロセスでは、重合は回転する型すなわち回転成形型の中で行われる。そのため、従来の回転成形マシン、例えば溶融熱可塑性プラスチックの回転成形に関する上記文献で述べられているものが使用できる。回転成形マシンの型は、液体、特に本発明の組成物から添加剤を抜いたものに対して十分に不浸透性であることが好ましい。それは、本発明の組成物から添加剤を抜いたものが、水の粘度より小さい粘度を有するからである。回転成形型は、上記で説明したように重合工程（ｃ）の実行のためおよび／または実行中に乾燥不活性ガスを用いてパージされるために、有利には１個以上の穴および中性ガス用の入り口を備えてもよい。
【００４６】
本発明によれば、回転成形型は、容器形成のために提供された型の内表面全体に亘ってこの表面に従って重合が行われるように、好ましくは２本の軸を中心に回転（双軸回転）する。
【００４７】
従来技術に従って溶融材を回転成形する場合は、主軸および２次軸の回転速度は、１から２０ｒｐｍ（ｒｐｍ：回転数／分）の間であり、通常は２から１０ｒｐｍの間である。本発明のプロセスでは、回転速度（主軸速度、２次軸速度、および速度比）は、大きさが同じオーダーである。ただし、モノマーの流動性は、溶融材の流動性より大きい。従って、本発明によれば、型の回転速度は、主軸および２次軸を中心に好ましくは１ないし３０ｒｐｍであり、より好ましくは２ないし２５ｒｐｍである。速度比（２次軸速度／主軸速度）は、好ましくは７．５に等しい。これらの好ましい回転速度は、本発明の組成物に非常に好結果をもたらした。
【００４８】
本発明の変形例によれば、回転成形は、ロックンロール回転成形マシン内で行うことができる。この場合は、回転成形型は、型の縦軸を中心とする回転運動および型の２個の端部が、頂部および底部で交互に見られるロッキング運動により駆動される。文献［３６］には、本発明のプロセスを行うために使用することができるそのようなマシンおよびその使用が記されている。そのような回転成形は、例えば大型および／または細長いタンクの製造に有用である。使用する組成物および温度は、本発明のものである。
【００４９】
本発明によれば、重合は、生成された前記ポリカプロラクタムが溶融することなく容器が形成されるような温度で行われる。それは、モノマーの重合中に生成したポリマーの融点に到達したり超えたりすると、それが溶融材の回転成形により得られる従来技術のライナーの前述の欠陥に通じるからである。従って、本発明によれば、回転する型内でε−カプロラクタムモノマーをポリカプロラクタムすなわちポリアミド６（ＰＡ−６）に重合する際の工程は、好ましくは１５０℃ないし２００℃の重合温度で行われ、もっとも好ましくは１６０℃ないし１８０℃で行われる。
【００５０】
上記に説明した予混合物および／または組成物を型に導入する前に加熱する理由と同じ理由により、本発明によれば、好ましくは本発明の組成物を導入する前に回転成形型を１００℃ないし２００℃、好ましくは１３０℃ないし１８５℃に加熱するのもよい。例えば、型が入るオーブンを使用して型を加熱してもよい。型が温度１００℃ないし２００℃、好ましくは１３０℃ないし１８５℃に達したら本発明の組成物をそこに導入するために型をオーブンから取り出すことができる。オーブンを使用することなく、例えば、赤外線（ＩＲ）ランプ、または例えば赤外線ランプあるいはヒートバンドなどによる一体型加熱可能な型、あるいは熱移送流体循環付きのダブルウオール型を用いて行うことも随意に可能である。
【００５１】
一つの有利な実施例において、特に本発明に従って厚い不浸透性容器を製造するために、工程（ａ）、（ｂ）、（ｃ）を繰り返すことも可能である。この繰り返しは、厚さおよび／または組成において同一か異なるポリカプロラクタムのいくつかの層を有する不浸透性容器を形成することを可能にする。従って、同じ組成物または異なる組成物から開始すれば、いくつかの連続した重合を行うことが可能であり、本発明に従って多層容器を得ることが可能である。本発明の組成物の定義の範囲内であれば、組成物は、各成分濃度および／または組成物の成分の性質が異なっていてもよい。
【００５２】
例えば、３−４ｍｍを超える容器壁厚を得るためには、所望の壁厚に達するまで、いくつかの連続した重合工程を行うのが有利である。例えば、本発明により単層で６ｍｍのポリカプロラクタム厚を作ることは簡単である。しかし、厚さのある種の均一性を得るためには、２−３ｍｍが好ましい。従って、６ｍｍ以上の容器壁厚のためには、数層連続したポリカプロラクタム３ｍｍ層を作るのが好ましい。
【００５３】
有利な条件として、重合反応は発熱反応であるから、第一層の重合が開始された後各層を重合させるために、回転成形型をオーブンに戻す必要は必ずしもない。それは、第一層の重合が、続く層のアニオン重合のための十分な温度を維持するために十分であるからである。
【００５４】
重合反応時間は、特に活性化剤および触媒の性質、それらの比率、プロセス温度、製造しようとするパートのサイズに左右される。本発明の組成物と結びつく多くの利点の一つは、重合反応は非常に反応速度が速く、一般に２ないし１０分、しばしば１ないし５分のこともある。本発明の好ましい組成物では、注入工程から結晶化工程までで最終ポリマーを約２ないし１０分で得ることができ、好ましくは１０分で得ることができる。実際、完全な重合反応は、下記４段階で起こる。
・反応物の混合：粘度は安定しており低い。混合物の成分はまだこの反応していない。
・重合：モノマーが集合して粘度の増化につながるポリアミド高分子を生成する。高分子（ポリマー）が、カプロラクタムモノマーが繋げられる活性中心（活性化剤）からスタートして始まる。従って、得られるポリアミド（ＰＡ−６）の分子量は、反応混合物内の活性化剤の比率に直接左右される。反応速度自体は、特に触媒比率の関数である。パートの均質性が左右されるのはこの相の間である。
・結晶化：高分子は再度集合して半結晶構造を形成する。これは、成長の前のスフェルライトの発生である。粘性媒体中の規則性部分の外観は、粘性媒体が曇っている（光散乱）。
・収縮：材料と型の間のはがれにより認識される。収縮は、結晶化の終了を表す。
【００５５】
重合の化学式は概略下記に示す。このスキームの式中、炭素原子と窒素原子の間の結合は共有結合である。その共有結合は、それらが、重合の際は好ましくは開環するということを示すために点線で表す。”ｐ”は、ポリアミド（ＰＡ−６）の重合度である。この重合度は、１≦ｐ≦１０００００である。
0005544087.tif 000003
【００５６】
重合が終了した場合、特に鎖の長さが十分で結晶化が終了（ポリマー鎖の組織化）した場合は、製造された容器の取り扱いを容易にするため、火傷の危険を防止するために、数分間型を冷却することも出来る。その後、容器を型から外す。これは、特に型の慣性を考慮すると、溶融回転成形の温度が本発明のプロセスで使用される温度よりはるかに高く、材料が溶融状態から固体状に変化するのを待つ必要がある従来技術のプロセスと比較して明らかに時間の節約という結果になる。
【００５７】
本発明のプロセスでは、流体（液体、気体、または液体と気体の混合物）、特に加圧気体の貯蔵用に意図されたすべての複合材タンクの製造に取り入れることができるポリカプロラクタム不浸透性容器の製造が可能である。特に、もはや熱可塑性ポリマーの溶融および固化現象に付き物の鎖の切断、酸化、架橋、重縮合、最終的な空隙、残留応力または不均質性等のリスクがないので、本発明のプロセスにより製造された不浸透性容器は、機械的およびガスバリア特性の点で従来技術の性能より高性能を有する。
【００５８】
さらに、下記例で説明する実験結果が示すように、これらの容器の内部表面状態は、従来技術の溶融材プロセスにより得られるライナーまたは従来技術の重合組成物のそれよりはるかによい。これらの改善された特性は、これらの容器から製造されるタンクのすべての特性に明らかに反映されている。
【００５９】
本発明によれば、得られた容器は、容器の中に貯蔵するガスに対するライナーのシーリング特性（バリア特性）をさらに改善するために、および／または容器に特別な化学特性、例えば化学的攻撃に対する耐性、食品グレード品質、またはよりよいエージング耐性を与えるために、１枚以上の薄膜で容器の内側および外側の表面を被覆するよう意図された後処理をさらに受けることができる。この後処理は、例えば、プラズマ強化化学蒸着（ＰＥＣＶＤ）によるＳｉＯｘタイプ、ｘは、０≦ｘ≦２、またはその他のＳｉｙＮｚＣｔタイプ、１≦ｙ≦３、０．２≦ｚ≦４、０≦ｔ≦３の蒸着処理、物理蒸着（ＰＶＤ）によるアルミニウム蒸着、化学架橋によるエポキシタイプの蒸着、またはＣＦ４によるフッ素化により構成されてもよい。文献［２１］、［２２］には、ＩＶ型タンクライナーの製造において当業者に公知であり、かつ本発明のプロセスにより得られるライナーに使用できるこのタイプの後処理が記されている。
【００６０】
本発明によれば、重合の間に不浸透性容器にタンクソケットを取り込むように、工程（ｃ）を行う前に、少なくとも１個のタンクソケットを回転成形型の内側に取り付けることが可能である。これにより、特に前記容器といっしょに、または前記容器（例えば、不浸透性ライナー）から開始してタンクを製造することが可能になる。製造される容器が小さい（例えば、小さいタンク用）場合は、１個のソケットで十分である。大型容器（例えば、大型タンク用）の場合は、特にタンクの急速充填や急速に空にすることができるように２個のソケットを取り付けることが好ましい。特に、容器が細長い形状を有する場合、ソケット（または、複数のソケット）は、容器の一端に（両端に）装着することができるが、また容器の長さ上、すなわち両端の間のどこかに装着することもできる。
【００６１】
本発明によれば、前記少なくとも１個の金属ソケットは、タンクへの充填および貯蔵されているガスの使用のためにタンクの内外を連結させる。このソケットは、このタイプのタンクに従来から使用されているソケット、例えばアルミニウムまたはスチールソケットであってよい。製造された容器上に１個以上のソケットを得るために、型の中に１個以上のソケットを置いてもよい。ソケットまたは複数のソケットを、ソケット／容器材間の接合のシーリング性をさらに改善するよう意図された処理に掛けてもよい。例えば、その処理は、本発明のプロセス中の重合により得るＰＡ−６の化学的装着を改善するために、ソケット上への特定のまたはシランエポキシ樹脂の蒸着処理等の化学処理であってもよい。この処理は、例えば文献［４］に記されているような処理であってもよい。本発明によれば、樹脂のこの蒸着の前に、樹脂の接着およびソケット上への容器の接着をさらに改善するために、ソケットをサンドブラストに掛けるかあるいは酸処理に掛けてもよい。
【００６２】
１個以上のソケットの容器上への取り付けは、当業者に公知の従来のプロセス、例えば文献［４］および［２３］、または少なくとも１個のソケットを有する上記文献の一つに記されているプロセスに従って行うことができる。しかし、本発明では、熱可塑性ポリマーはソケットに接合するためには溶融しない。熱可塑性ポリマーは、型内および本発明のプロセスによる回転成形前に型内に置かれたソケットまたは複数のソケット上で同時にモノマーの重合により形成される。ソケットまたは複数のソケットは、例えば文献［２３］に記されているような位置に置くことができる。
【００６３】
ソケットまたは複数のソケットを取り付けた本発明のプロセスに従って得られる容器は、その後型から外す。本発明のプロセスによれば、回転成形中重合開始時点のモノマーの粘度は非常に低くモノマーは非常に簡単にソケットの隙間および／または取り付けポイントに広がるので、ソケットでの漏れの危険は非常に減少する。
【００６４】
また、本発明は流体を貯蔵する複合タンクに関し、前記タンクは本発明のプロセスを行うことにより得ることができる不浸透性容器を具備する。
【００６５】
この流体は、先に定義したようなもの、例えば加圧ガスであってもよい。本発明は、例えば気体水素、ヘリウム、天然ガス、圧縮空気、窒素、アルゴン、ハイタン等の加圧または非加圧流体の貯蔵に応用される。
【００６６】
例えば、前記タンクは、タンクの内側から外側に掛けて、下記の順序で少なくとも下記の部分を具備することができる：
・前記不浸透性容器（２）；
・少なくとも１個の金属ソケット（４）；および
・容器用外部機械的補強（６）。
【００６７】
容器は上記に定義したようなものでもよい。このタイプのタンクでは、容器は通常ライナーとして知られる。
【００６８】
ソケットまたは複数のソケットは、上記に定義したようなものでもよい。数個のソケットがある場合、それらのソケットは同一であっても異なってもよい。
【００６９】
本発明によれば、容器の外部の機械的補強は、タンクの機械強度を提供する。この補強は、例えばタイプＩＩＩまたはＩＶ型のタンクの容器の周りに通常位置する当業者に公知の補強のいずれであってもよい。補強は、例えばフィラメント巻線であってもよい。このフィラメント巻線は、例えば炭素繊維および熱硬化樹脂からなるものでもよい。例えば、炭素繊維は、事前に未架橋エポキシ樹脂を含浸させたものを、例えば文献［４］、［５］、［２４］、または［２５］に記されたプロセスの一つに従って、ソケットまたは複数のソケットで保持された容器の周りに巻いてもよい。ＩＶ型タンクの特殊な例では、自己支持型構造である容器は、実際このフィラメント巻線のマンドレルとなる。ＩＶ型タンクは、このようにして得ることができる。
【００７０】
よって、本発明に従って製造される容器は複合ＩＶ型タンクを得ることを可能にし、その機械的性能およびバリア性能は、ライナー（同一熱可塑性プラスチックから作られる）が、従来技術の溶融熱可塑性プラスチックまたは重合組成物の押出しブロー成形、熱成形、射出成形、または回転成形により製造されるタンクおよび同一タンクの上記性能よりはるかに優れている。
【００７１】
本発明は、燃料電池、特に機械的要件が非常に厳しい低温燃料電池、およびシーリング要件も非常に厳しい高温燃料電池に供給を行うタンクの製造に特に適している。ＰＥＭＦＣ用、特に輸送用途（例えば、自動車、バス等）用圧縮水素タンクを使用するという事実により、十分な自律性を有すること、換言すると、できるだけ多くの水素を搭載することが必要になり、それは、７×１０７Ｐａ（７００ｂａｒ）およびそれ以上にまでタンクの動作圧力を増加させることにより行う。さらに、輸送用途のためには、好ましくは、タンクは軽量である必要があり、このことは、複合タイプＩＩＩまたはＩＶ型タンクの使用を意味する。
【００７２】
本発明の組成物および本発明のプロセスによれば、容器は、１０７から１０８Ｐａ（１００から１０００ｂａｒ）の間のタンク動作圧に耐えられるような厚さを有することができる。従って、本発明の組成物は、有利には例えば上記に述べたタンクのようなタイプＩＩＩおよびＩＶ型タンクの製造に使用することができる。
【００７３】
本発明の組成物および容器を製造するプロセスは、また油圧アキュムレータまたは油気圧アキュムレータの製造に使用できる不浸透性容器の製造を可能にする。それは、そのような容器は有利には大気圧（１０５Ｐａ）から１０８Ｐａの範囲の各種圧力に耐えるからである。
【００７４】
油圧アキュムレータまたは油気圧アキュムレータおよびその使用は、当業者に公知である。液体により体積および圧力の形で送られるエネルギーを保存し、それを自動的または必要なときに回復させることは、これらのアキュムレータの主機能の一つである。アキュムレータの機能は、下記機能の１個以上であってよい：導入したパワーを減じることを可能にするように、エネルギーを蓄積し、このエネルギーを所望するパワーで分配する。；ポンプにより生成する圧力脈動を吸収する。；圧力を蓄積することにより漏洩を埋め合わせる。；特に液体循環中に温度差により発生する液体の体積変化を吸収し、循環を加圧状態に常に維持すること。；混合の危険性なしに一つの流体から他の流体に圧力を伝達する。
【００７５】
そのようなアキュムレータおよびその使用については、例えば、ジャン・サッター（Ｊｅａｎ  Ｓｕｔｔｅｒ）によるテクニック・ド・ランジェニア（Ｔｅｃｈｎｉｑｕｅｓ  ｄｅ  ｌ‘Ｉｎｇｅｎｉｅｕｒ）、Ａ７６７、“ダクト作業中の流体の制御装置（Ａｐｐａｒｅｉｌｌａｇｅ  ｄｅ  ｃｏｎｔｒｏｌｅ  ｄｅｓ  ｆｌｕｉｄｅｓ  ｄａｎｓ  ｌｅｓ  ｔｕｙａｕｔｅｒｉｅｓ）”またはその他では添付の参考資料リスト中の参照番号［３４］および［３５］のインターネットサイトに記載されている。アキュムレータは、一般に機械的強度とアキュムレータのシーリングをもたらす外部ボディおよび一般に中性ガス（例えば、窒素）を不浸透性態様に含むことができる柔軟性の内部ポケットを備える。ポケットは、前記ボディに結合せず、流体がポケットの周りに導入できるようにスペースを形成する。また、アキュムレータは、前記内部ポケットを前記ガスで充填したり空にしたりすることを可能にする第一コネクタとアキュムレータ使用中に前記ポケットとアキュムレータのボディの間に流体を導入するために使用する第二コネクタを備える。アキュムレータ中に保存したエネルギーの貯蔵は、第二コネクタを通じた流体の導入により柔軟性内部ポケット内に含むガスを圧縮することにより行う。このポケットは、流体中のガスの溶解またはエントレインメント、すなわちアキュムレータの内部ポケット内ガス量の減少、膨張圧の低下、およびアキュムレータおよびこのアキュムレータを使用する装置の動作崩壊につながる流体の圧縮率の増加を避けるために、アキュムレータが含むガスを、それを囲む流体から分離することを可能にする。
【００７６】
従来技術のアキュムレータでは、ボディは、用途（分野、使用圧力等）に応じて、金属（炭素鋼、ステンレス鋼）または金属補強付プラスチック（塩化ビニル、ポリプロピレン、またはフッ化ポリビニリデン）シェルから形成される。内部ポケットは、同一のパートから作られる。このポケットは、一般にニトリルゴム（ＮＢＲ）から形成される。：またこのポケットは、イソブテン−イソプレンゴム（ＩＩＲ）、エピクロロヒドリンゴム、エチレンプロピレンゴム、天然ゴム、食品用エラストマ、炭化水素用ニトリル等から選ばれる材料から形成することもできる。容器を囲む流体は、一般に水、鉱物油、あるいはガス（例えば、窒素またはその他の中性ガス）から選ばれる。
【００７７】
本発明のアキュムレータは、従来技術のアキュムレータと異なる。例えば、本発明では、従来技術のアキュムレータのボディは、ＩＶ型タンク用の上記機械的外部補強（例えば、フィラメント巻線）を備えたまたは備えない本発明の不浸透性容器で置き換えられているという点で、上記文献およびインターネットサイトのアキュムレータと異なる。例えば、アキュムレータの使用圧力により、機械的補強が必要な場合それは使用される。言い換えると、例えば、本発明のアキュムレータは、本発明によるＩＶ型タンクであってもよく、このタンクは、柔軟性内部ポケットおよび前記コネクタをさらに備える。コネクタ、柔軟性ポケット、ポケット内ガスおよびポケット周囲の流体は、当業者に公知のもの、例えば上記文献およびインターネットサイトに引用されるものから選ぶことができる。これらの要素は、例えば上記に引用されているものであってもよい。
【００７８】
より一般的には、本発明の組成物および回転成形による実施プロセスは、下記のような各種用途に使用することができる：
−  ＩＶ型タンク用不浸透性ライナー；
−  ＩＶ型タンク（ガスバリア特性を提供する）の不浸透性が不十分なライナー用内部コーティング；
−  例えば、アルミニウムまたはスチールでできたタイプＩＩＩ型タンク（脆化を制限するためのガスバリア特性、および腐食効果を制限するために水バリア特性を提供する）用金属ライナー用内部コーティング；および
−  タイプＩまたはＩＩ型タンク等用内部コーティング等。
【００７９】
よって、回転成形により処理される本発明の組成物の特定の処方は、随意的に良好な機械的柔軟性（疲労なく要求される弾性変形）および随意的に通常−６０℃〜＋１１０℃の温度範囲の温度機械的強度とともにバリア特性（ガス、液体、または液体ガスの混合物）が所望されるたびに上記特性を阻害することなく使用することができる。
【００８０】
本発明において使用される反応性回転成形は、従来技術の溶融手段による４工程に比べて、完成した製品を急速に（数分以内）かつ単一の工程で製造することを可能にする。この回転成形工程は、低温（酸化、鎖切断、重縮合のリスク等が少ない）であること、および従来技術のプロセスより重要ではない環境（好ましくは、不活性で乾燥した雰囲気）により容易になる。従って、工業化がより容易である。さらに、インシトゥ合成の最終ＰＡ−６は、下記例で見られるように特性を改善してきた。最終的には、使用する活性化剤、触媒、添加剤の選択および量を通じてポリマーの特性を非常に簡単に改変することは容易である。
【００８１】
他の利点は、説明目的で与えられる添付図面により図示される下記例を読めば、当業者にはさらにわかる。
【実施例】
【００８２】
実施例１：本発明による組成物を調製するための成分の例
本発明による組成物を調製するために下記実施例で使用される成分は、下記の通りである：
−  ε−カプロラクタムモノマー（Ｉ）：ＡＰカプロラクタムＴＭ、供給者：ＤＳＭファイバーインターミディエート  Ｂ．Ｖ．社、融点：６９℃；
−  ε−カプロラクタム活性化剤（ＩＩ）：アクチベーター０ＴＭ、供給者：ブルゲマン・ケミカル社、形状：液体、融点：−１３℃；
−  ε−カプロラクタム触媒（ＩＩＩ）：触媒（ＩＩＩ）としてナイリム  １  カタリスト（ＮＹＲＩＭ  １  ＣＡＴＡＬＹＳＴ）ＴＭ（（ヘキサヒドロ−２Ｈ−アゼピノ−２−オネート−Ｎ）マグネシウム臭化物、供給者：ブルゲマン・ケミカル社、形状：室温においてフレーク状、融点：７０℃；および
−  ε−カプロラクトン添加剤：ＤＳＭリム・ナイロンＶＯＦにより販売される添加剤（ＩＶ）としてナイリム・アディティブ６(R)、形状：室温において液体、沸点：７６０ｍｍＨｇにおいて２６０℃付近、融点：０℃未満。
【００８３】
これら成分（Ｉ）、（ＩＩ）、（ＩＩＩ）、（ＩＶ）の化学式は下記の通りである。
0005544087.tif 000004
下記の実施例では、これらの化学式は、それぞれモノマー、活性化剤、触媒、添加剤と言う。
【００８４】
図１６Ａから１６Ｃは、重合を行うために回転成形型に導入する前に、これらの成分を原料とする予混合物調製および事前加熱のための３個の実施例を示す。
【００８５】
実施例２：本発明のプロセスを実施するための装置の例
図１６Ａまたは１６Ｃに示す予混合物を製造するには、ブロンク（Ｂｒｏｎｋ）ＴＭミキサ、モデルＮＣＵ７５／６が使用された。この混合物は、一方からはカプロラクタム、触媒の混合物を、他方からはカプロラクタム、活性化剤、添加剤の混合物を導入するステンレス鋼製の２個のチャンバ（コンパートメント）を備えていた。各チャンバ用内部機械システムは、２つの予混合物の混合およびそれらの事前加熱を可能にした。
【００８６】
ミキサの各チャンバは、使用する成分を脱気するために、また使用する成分を乾燥および不活性雰囲気に維持するために乾燥窒素をチャンバ内部に注入することを可能するシステムを備えていた。
【００８７】
ミキサの各チャンバは、所定の量の各予混合物を回転成形型に注入することを可能にする計量ピストンも備えていた。
【００８８】
２つの予混合物の混合またはそれらの間の接触は、得られた混合物の回転成形型への注入を可能にするダブルチャンネルノズルを使用してミキサの外側で行われた。
【００８９】
これらの実施例で使用する回転成形型は、ブランド名ＳＴＰエキップメント（ＳＴＰ  Ｅｑｕｉｐｍｅｎｔ）でＬＡＢ４０というシャトルタイプであった。回転成形型を加熱するために、電気オーブンを使用した。回転成形処理を実施する間、乾燥窒素を散布するための通気孔を有していた。
【００９０】
例えば、文献［４］記載のような処理を随意的に受けた後、回転成形型に成分、予混合物または混合物を導入する前に、文献［２３］記載の態様でアルミニウムソケットを型に取り付けた。
【００９１】
ソケットは、回転成形型への成分または予混合物の導入を容易にする濾斗を備えた。
【００９２】
実施例３：容器の製造および本発明の組成物に関するテスト
本実施例で使用する組成物は、重量％単位で下記のようなものであった。
ε−カプロラクタムモノマー８０．６％、活性化剤０．４％、触媒４％、および添加剤１５％であった。本実施例では、容器を形成するために使用する組成物の総量は、３９７ｇであった。形成される容器の体積は３Ｌであった。
【００９３】
ε−カプロラクタムモノマーとε−カプロラクタム触媒は、これらの成分の計量直後に乾燥窒素を使用してパージされた。
【００９４】
成分は、図１６Ｂに示すように、事前加熱され、混合され、その後回転している回転成形型に急速に導入された。回転成形型は、オーブン内で１６０℃ないし１９０℃まで加熱された。
【００９５】
型は、主軸を９ｒｐｍで二次軸を６ｒｐｍの回転速度で回転させた。回転速度比（主軸／二次軸  ）は、１．５に等しかった。
【００９６】
図１から３では、本実施例で行われた各種温度測定を並べてある。これらの図では、型の温度（Ｔｍ）変化と型内の空気の温度（Ｔｉ）変化が示されている。斜線部分は、重合が起こった時間を示し、点を打った部分は、結晶化が起こった時間を示す。回転成形型への組成物を注入した時間は参照記号“Ｉ”で示し、“ＲＲ”は、型の冷却（急速冷却）に続く温度降下の開始を示す。“ＦＣ”は、結晶化の終了を示す。３つの図では、注入時から、型はオーブンの外で回転を維持する。
【００９７】
上記組成物を原料とする反応性回転成形の代表的な温度曲線を図１に示す。注入後、型はオーブンの外に留まった。従って、この図に示される発熱（温度上昇）は、重合と結晶化工程の指標である。
【００９８】
図２には、図１の曲線を得るために使用する組成物に対して大量の触媒および活性化剤を添加した前記組成物を使用する回転成形の温度曲線を表す。この大量とは、これらの成分のそれぞれの１．５倍に相当する。この場合は、重合反応は速く、２個の発熱ピークは、重なってもよい。しかし、重合は、結晶化ピークの肩（Ｅ）で結晶化とは分けられる。
【００９９】
図３には、触媒含有量が低く、結晶化を混乱させる添加剤が存在し結晶化が遅れた反応性回転成形の温度曲線を示す。この添加剤は、１０重量％のシリカタイプの添加剤であった。ここで、結晶化は、冷却段階（“ＲＲ”以降）でのみ開始するということに気付く。
【０１００】
従って、反応性回転成形サイクルの温度曲線（データパック（Ｄａｔａｐａｑ）(R)システムを使用して得られる曲線）は、従来の回転成形サイクル（熱可塑性ポリマーの溶融）の温度曲線と完全に異なる。
【０１０１】
これらの曲線は、インシトゥアニオン重合の正確なモニタリングを可能にし、本発明の実施には、計り知れない価値のあるツールである。これらの曲線から、本実施例で使用するプロセスは下記のように記述することができる。
１．中性かつ乾燥雰囲気中での空の型の加熱。内部空気温度は、型の温度より約１５℃低い値でその温度変化に従う。加熱は、型が空なので溶融手段より速い。
２．オーブンからの型の取り外しおよび回転停止。
３．型への混合物の注入。内部空気温度は、混合物の低い温度のために下がる。
４．型の回転。内部空気温度は、注入時の型の温度より約１５℃低い値で安定するまで上昇する。安定時間は、重合活性化時間に対応する。
５．触媒の含有量に応じて速くなるか遅くなる内部空気温度の上昇により特徴付けられる重合（発熱反応）。
６．第二発熱ピークにより特徴付けられる結晶化。
７．型外し温度に応じた随意の急速冷却。従来は、８０℃から４０℃への冷却。
８．回転停止。型を開け、形成された容器を型から外す。
【０１０２】
このようにして形成された容器は、酸化されていないし、架橋もされていない。ポリマーは鎖切断を受けず、また非溶融物も残留空隙も含有しない。これらのパーツの物理特性を示すテストは、下記に説明されている。
【０１０３】
実施例４：本発明による多層容器の製造
本実施例では、本発明者らは、本発明の組成物およびプロセスから開始して数層のポリマーを重ねることにより厚いパートを製造した。この製造は、従来技術の組成物では行うことができなかった。
【０１０４】
本実施例では、厚さ６ｍｍ（２ｍｍの連続３層）および２２Ｌ（水相当）の内容積を有し、２個の金属ソケットを備えた不浸透性ライナーを製造した。
【０１０５】
２つの予混合物は、最初乾燥窒素下で温度１３５℃に置いた上記ミキサを使用して図１６Ｃに示したように製造した。１４４１．５ｇのモノマーと１４３．１ｇの触媒を２個のコンパートメントの一つに導入した。１４４１．５ｇのモノマー、５３６．６ｇの添加剤、および１４．３１ｇの活性化剤をもう一つのコンパートメントに導入した。
【０１０６】
２つの予混合物のそれぞれを均質化および事前加熱した後、１１９２．３ｇの混合物（それぞれの予混合物一部：各コンパートメントから１／３）の予め１６５℃まで加熱した型への注入は、濾斗を使用して回転成形型の孔を通して行い、３層のうちの最初の層を形成した。
【０１０７】
型は、主軸の回転速度６．２ｒｐｍ、二次軸の回転速度２３．３ｒｐｍで回転した。回転速度比（主軸／二次軸比）は、０．２７に等しかった。
【０１０８】
型は、時間ｔ（分）の関数とした温度変化（型、ソケット、および内部空気）を示す図１３のグラフからわかるように、各層の温度サイクルが非常に良好に繰り返されるように３層用オーブン内の温度に保たれた。この図は、本実施例による反応性回転成形（ｔ＝０で層１（Ｃ１）を注入）により得られるこの２２Ｌ  ＰＡ−６ライナーの製造中の温度サイクルのＤａｔａｐａｑ(R)曲線を示す。８０℃〜１５６℃の範囲の温度ピークは、２個の温度センサを使用した回転成形中の回転成形型の外側の空気の温度測定結果（曲線１および２）に対応する。その他の曲線は、型（曲線３）、ソケット（曲線４）、および内部空気（曲線５）の温度変化を示す。
【０１０９】
このように、本発明による組成物および実施例２に記載のプロセスにおける、組成物の調製工程、回転成形型内での重合および結晶化は３回連続して行った。
【０１１０】
各層は、先行する層が型の回転を停止したときに流れない程度に十分な粘度を有したらすぐに、また次の層との最適な接着を確実にするためにその重合が完了する前に型の中に注入した。従って、この工程は、重合が十分に進んだとき、すなわち先行する層を型に注入後２分から５分の間に行った。重合および結晶化が発熱性であるために冷却が全体に非常に遅く、数多くの層を製造することが可能であった。従って、最終的な厚さに制限はほとんどなかった。
【０１１１】
本実施例において、使用した組成物の総量は３５７７ｇであった。
【０１１２】
冷却後、形成された容器は型から外した。
【０１１３】
得られたパートを図１５の写真に示す。上部左は：ブロンクＴＭ注入システムおよび中性ガス（窒素）；上部中：回転成形型から抜き出し中のソケット付きの得られた容器；上部右および中間左：完全冷却中の容器。中央の写真および中間右の写真：ソケットを覆っているドームのカッティング後のソケット側の容器の内部。下部は、２個の２×１０７Ｐａ（２００ｂａｒ）アルミニウムソケット付きの本発明による２２Ｌ容器（ライナー）。ソケット／容器間の接合は、従来技術による溶融回転成形手順により得られる容器の接合と違って非常にタイトである。
【０１１４】
得られた熱可塑性ポリマーは、下記比較表のもっとも右側に示す特性を有するポリアミド６（すなわちポリカプロラクタム）であった。
【表１】
0005544087.tif 000005
【０１１５】
溶融法で使用したＰＡ−６は、ロディア・エンジニアリング・プラスティックス（Ｒｈｏｄｉａ  Ｅｎｇｉｎｅｅｒｉｎｇ  Ｐｌａｓｔｉｃｓ、フランス）社のテクニルＣ２１７（ＴＥＣＨＮＹＬ  Ｃ２１７）ＴＭである。柔軟性改質ＰＡ−６は、エラストマユニットの添加により得られた。標準（反応法の）ＰＡ−６は、ε−カプロラクタムタイプ添加剤を含まない組成物にあたる。
【０１１６】
標準アニオンＰＡ−６は、一般に、溶融法による従来技術の標準加水分解ＰＡ−６より高い性能（溶融法欄）（弾性係数、引張強度、破断点伸びは、より良好であった。）を有した。さらに、本発明の組成物（反応法−柔軟性改質ＰＡ−６）は、ポリエチレン（ＰＥ）に近く、従ってＩＶ型タンクライナー用途（所望の展性）のための所望の特性にさらに適した機械的特性を得ることを可能にした。
【０１１７】
実施例５：本発明による他の多層テスト
実施例４の組成物および手順により３Ｌ（リットル）の３層構造を作成した。重合反応は発熱反応であり、重合する材料の量が少量であるということを考慮すると、次の層のアニオン重合のために十分な温度が発生するので、各層のために回転成形型をオーブンに戻す必要はなかった。
【０１１８】
図４は、本発明のプロセス（最初の注入から、型はオーブンの外に置いたまま）の工程（ａ）、（ｂ）、（ｃ）を数回繰り返すことにより本実施例で得られる３層反応性回転成形の温度（Ｔ  ℃）を時間（ｔ  分）の関数とした曲線を表す。太線の曲線は、型内の空気温度変化を表し、細線の曲線は、型の温度変化を表す。この図において、参照番号１１、１２、１３は、それぞれ第一、第二、第三注入を表し、斜線部分は、それぞれ左から右に向かって第一、第二、第三層の重合時間を表す。点を打った部分は、それ自体結晶化時間を表す。ＲＲは、型の急速冷却に続く温度降下を示す。
【０１１９】
本実施例において、各ポリマー層は、厚さ２ｍｍを有し、全厚さは６ｍｍであった。
【０１２０】
実施例６：本発明により得られる容器の試験
最初の反応性回転成形テストは、射出成型（ＲＩＭ：樹脂射出成型）用に開発された処方を用いて行われた。これらの処方は、反応時間が短い（３分未満で結晶化する）という利点を有した。しかし、それらの処方は、回転成形プロセスとには適合しなかった。従って、ポリマーには、形成さらに言えば硬化（硬化は、ポリマーの融点よりずっと低いということを思い起こすべきである。）する前に型全体を覆う時間がなかった。このことは、壁部が非常に薄く（十分の数ミリ）、尾根部が数センチあるという、厚さが非常に不均一になるという結果になった。
【０１２１】
従って、本発明者が行った最初の開発は、十分な均一性を得ることができるまで重合を遅くすることを可能にするパラメータ（組成およびプロセス）を見つけることであった。パラメータ（触媒含有量、活性化剤含有量、型温度、回転速度、時間、粘度変化等）すべてが、相互依存性があるという事実のために多くの困難に遭遇した。
【０１２２】
図５により、さらに、断面で見える３Ｌの容器を視覚的に比較（写真）することができる。
−  左側は、従来技術のカプロラクタム組成物と回転成形プロセスで得られる不均一な部分；および
−  右側は、本発明の組成物によって、同じ回転成形プロセスで得られるタンクの均一部分。
【０１２３】
全く明らかなように、本発明の組成物により所望の目的を達成することができる。
【０１２４】
実施例４のように得られた多層容器に対し断面の分析を行った。重合は、一つの層から他の層に連続しているので、従来技術の“溶融法”多層で遭遇することがある接着の問題は、本発明に従って得られる容器には存在しなかった。しかし、層の透明度の差により層を互いに視覚的に区別することは可能である。
【０１２５】
図６の写真は、得られた３層構造（３×２ｍｍ）の断面を表す。左を型側として、層１（Ｃ１）、中央の層２（Ｃ２）、および右の回転成形型の内部空気側の層３（Ｃ３）。
【０１２６】
３層の透明度の差は、３層を構成するスフェルライトのサイズによって説明することができる。それは、図７の写真でみることができるように、スフェルライトは、層１（Ｃ１）で大きく（約２０μｍ）、層２（Ｃ２）では中間（１０μｍ）で、層３（Ｃ３）では小さい（５μｍ）からである。これらの差は、層が形成されるときに、型とポリマー間の熱移動の減少に起因する。
【０１２７】
さらに、図８の写真から、層２（中間スフェルライトの左ゾーン）と層３（小さいスフェルライトの右ゾーン）間のスフェルサイトのサイズが移行するゾーンを見ることができる。このゾーンは、層２に属するが、層３の注入により改変されている。各層の高分子鎖は隣接する層または複数の層と固く結合し、相互に浸透し合うので、この連続界面相は、集合体の機械的結合に関与する。
【０１２８】
実施例７：本発明の組成物から得られる容器の特性
本実施例の実験において、
−  本発明の組成物は、実施例３のものであった。
−  溶融法に使用するＰＡ−６は、ロディア・エンジニアリング・プラスティックス社（フランス）のテクニルＣ２１７ＴＭであった。
−  無添加組成物は、実施例３のものと同じであったが、ε−カプロラクトン添加剤なしとした。
【０１２９】
Ａ．微細構造および結晶化度
融点および結晶化度以外に、示差走査熱量測定（ＤＳＣ）テストによっても生成されたポリマーの各種特殊性を証明することができる。例えば、各種結晶相、非重合カプロラクタムの存在、水分吸収、後重合、および一般にＰＡ−６の重合状態である。
【０１３０】
図９は、従来技術の溶融法により得られる回転成形ＰＡ−６（ＶＦ）、従来技術の無添加組成物を用いて反応法により得られる回転成形ＰＡ−６（Ｖｒａ）、および本発明の組成物を用いて反応法により得られる回転成形ＰＡ−６（ＶＲＩ）（太線）に対するＤＳＣ分析の結果を順に並べたグラフを表す。
【０１３１】
最初に、反応法により得られるＰＡ−６（無添加）の溶融ピークの温度は、溶融法により得られるＰＡ−６の溶融ピークの温度より（わずかに）低いということに注目する。このことは、この材料は、ガスを含む流体に対するバリア特性および機械特性に都合のよいわずかに薄いラメラを有する（より高い展性材）ということを示す。
【０１３２】
本発明に従って使用した添加剤は、重合中モノマーに作用した。この添加剤は、一種のブロックコポリマーを生成することにより高分子（ポリマー）中に一体化され、期待されなかった機械的柔軟性効果を提供した。分子のこの改質は、結晶化を変化させ、従って得られる容器の最終的特性を改質した。実際には、添加剤６が、活性化剤とともに使用され、活性化剤は添加剤に一部消費された。添加剤は、室温で液体であり、カプロラクタムと容易に混合し、１０重量％超の高い含有率で使用できるという利点を有した。添加剤は、加熱サイクルおよび重合の大きな修正（他の成分間の比率は変更なし）なしに、含有量５重量％、１０重量％、１５重量％でテストされた。一方、外観および機械的特性は、大幅にかつ好都合に改変されたが、これは所望の効果であった。
【０１３３】
この図において、ＤＳＣ測定結果は、本発明の組成物を用いて得たパーツ（太線）はより低い温度（３０℃低い）で溶融ピークを有し、その吸熱はより小さく、より広く展開したということを示し、このことは、得られるポリマーは、小さい結晶ラメラ（プレートレット）を有したということを意味する。さらに、第二加熱中の融点ピークは、第一加熱中と同じ位置に見られたが、このことにより、分子鎖の大きな改変が確認される。このように観察されたということは、材料の安定性の証拠であり、完全に重合したことを意味する。これらの測定結果は、本発明の組成物による明確な改善を表す。
【０１３４】
Ｂ．機械的引張挙動
タイプＨ２ダンベルテストピース（２５ｍｍ作業長さ）に対して、２５ｍｍ／分の引張速度（移動速度）でＩＳＯ５２７標準に従って引張テストを行った。いくつかのテスト条件がテストされた。すなわち、非オーブン加工のテストピースに対し  室温；オーブン加工のテストピースに対し  温度、−４０℃、−１０℃、２０℃、５０℃、８５℃である。
【０１３５】
全体的に見て、本発明の組成物から得られるアニオンＰＡ−６ポリイミドは、加水分解ＰＡ−６ポリイミドより若干大きな剛性を有した。それは、それらが高分子量を有したからであった。一方、破断点伸びは、活性化剤の含有量に応じて変化した。
【０１３６】
それは、図１０に示すように、活性化剤の含有量が０．４５重量％（図１０において、曲線“０．４５ａｃ”）から１．１重量％（図１０において、曲線“１．１ａｃ”）に変化したときに、伸びが５％から６５％に変化したからである。これは、活性化剤の含有量が低いときの鎖の伸びにより説明することができ、それにより各ラメラの結合とアモルファス相の絡み合いが促進される。そのような低い活性化剤含有率では重合が非常に困難であったために高い伸びを得ることができず（添加剤なし）、その下限は約０．３％であった。
【０１３７】
ガラス転移点は４０℃に近かったので、ＰＡ−６の挙動は、−４０℃から＋２０℃にかけてほとんど変化しなかった。一方、５０℃からは、柔軟性と展性は大きく増加した。
【０１３８】
機械レベルでは、図１１に示す引張テスト、特に添加剤の添加量を１０％（図１１において、曲線“１０％ａｄ”）から始めるテストは、本発明の組成物のなかの添加剤の効果を非常にはっきり示している。組成物に、高密度ポリエチレンの剛性（曲線Ｐ）に匹敵する剛性をもたせる添加剤を０％（図１１において、曲線０％ａｄ）から１５％（図１１において、曲線１５％ａｄ）に動かすときは、ヤング係数を３で割った（２２００MＰａから７００MＰａに）。
【０１３９】
また、破断点伸びは、アディティブ６の０％から１５％当たりそれぞれ１０％から３００％の伸びまで変化しそれ自体かなり増加した。ダメージは、非常にはっきりと跡が付くネッキングにより特徴付けられる展性タイプであった。ネッキング段階の後、裂け目が発生した。同様に、降伏点における応力は約２だけ減少した。これらの測定結果は、本発明の組成物による明確な機械的改善を示す。
【０１４０】
Ｃ．気体水素に対するバリア性能
水素（２７℃、５０ｂａｒ）に対する浸透性の測定が行われ、図１２にグラフの形で並べた。
【０１４１】
反応法の最初の測定結果は、従来技術の溶融法ポリアミドＰＡ−６（約２つのファクタ）（図示しない）より良好な反応法ＰＡ−６ポリアミドの不浸透性を示した。
【０１４２】
小さなラメラ（プレートレット）およびラメラ間の短い距離は、材料のねじれ増加の理由であった。
【０１４３】
浸透性係数（Ｐｅ）は、約４×１０−１７モル／（ｍ．Ｐａ．ｓ）、すなわちタンクの許容漏洩レベルに関する現行規格案（ＩＳＯ  ＴＣ  １９７およびＥＩＨＰ  ＩＩ）（１ｃｍ３／ｌ／ｈ）により要求される係数より約５ないし１０ファクタだけ低い係数であったので、サンプルに対して７×１０７Ｐａ（７００ｂａｒ）で行われたテストにより、本発明の組成物から反応性回転成形により得られるＰＡ−６ポリアミドの良好な性能が確認された。
【０１４４】
完全なタンク（２００×１０５Ｐａ（２００ｂａｒ）、２７℃、水素）に対するテストにより、これらのサンプルを用いて得られた結果が確認された。
【０１４５】
実施例８：ＩＶ型タンクの製造
製造されるタンク（１）は、図１４に表す。本実施例では、ソケット（４）を備える実施例３で製造した容器（Ｅ）は、補強構造（６）を備える。そのため、予め未架橋エポキシ樹脂を含浸した炭素繊維を、文献［４］、［５］、［２４］、または［２５］に記載したプロセスの一つに従ってソケットに保持された容器（マンドレルとなるライナー）の周りに巻いた。
【０１４６】
その後、炭素繊維と同じように、未架橋エポキシ樹脂を含浸したガラス繊維を数層巻いた。その後、エポキシ樹脂を硬化させるために、繊維を巻いたタンクを回転オーブン内に置いた。
【０１４７】
その後、図１４の断面に示すように、フィラメント巻線の周りに保護シェル（８）を置くことができた。タンクのソケット（図示しない）にバルブ／レギュレータをねじ止めしてもよい。
【０１４８】
ＩＶ型タンクはこのようにして得られる。このタンクは前述したシーリング仕様を有した。
【０１４９】
実施例９：本発明のプロセスに従って得られるライナーの後処理
【０１５０】
本発明のプロセス、例えば実施例２の手順に従って製造された容器は、そのシーリング特性およびその内部および／または外部表面の化学特性を改善するために、本発明の上記詳細な説明で引用されるような後処理を受けることができる。
【０１５１】
ライナーに適用できる後処理の例は、添付の参考資料リストの文献［２６］、［２７］に記載されている。
【０１５２】
実施例１０：油圧アキュムレータの製造
本実施例で製造される油圧アキュムレータ（１０）は、図１７に表す。
【０１５３】
本実施例では、ＩＶ型タンクは、アキュムレータのコネクタの取り付け（上記実施例４と同様に）を可能にする２個（１４および１６）のソケットを備えていること以外は実施例８と同様に製造される。
【０１５４】
従って、アキュムレータのボディ（Ｃ）は２個のソケット（１４および１６）を備えた前記ＩＶ型タンクで構成された。
【０１５５】
アキュムレータの組み立ては、添付の参考資料リストの文献［３７］に示すような手順に従って行った。ゴム製の柔軟性内部ポケット（１８）をＩＶ型タンク内に置き、ポケットをソケット（１４）の位置で漏洩密封態様に連結する第一コネクタ（２０）を装填した。アキュムレータ使用中に流体が第二コネクタ（２４）を通じて押し出しによりタンクから出ないように、ポケットに耐押し出しペレット（２２）を付けた。本実施例では、ペレットは加硫プラスチックで作った。
【０１５６】
コネクタ（２０）は、アキュムレータの使用に適した圧力Ｐ０で柔軟性ポケット（１８）への体積Ｖ０の不活性ガスの導入を可能にする供給バルブを具備した。よって、ポケットは、タンク内で膨らますことができた。
【０１５７】
第二コネクタ（２４）は、圧力Ｐ１で流体をタンク内に導入することができるように、柔軟性ポケットの周囲のソケット（１６）のところに位置した。このコネクタは、流体循環パイプに接続できるようなものであった。
【０１５８】
従って、アキュムレータを流体循環パイプに接続したとき、流体はアキュムレータ内に入り込み、従って、パイプ中の流体の圧力Ｐ１は柔軟性ポケット（１８）の周囲においてアキュムレータ内に存在した。循環圧力Ｐ１がアキュムレータの柔軟性ポケットの膨らみ圧Ｐ０を超えたとき、前記ポケットは収縮し、ガスは圧縮され、その体積がＶ１に減少した。圧力をＰ２（Ｐ２はＰ１より大きい）までさらに上げることにより、柔軟性容器内のガスの体積はさらに圧縮され体積Ｖ２に変化した。そのとき、アキュムレータは、Ｖ＝Ｖ１−Ｖ２の加圧流体体積であった。
【０１５９】
機能的なハイドローリックアミュムレータがこのようにして得られた。
【０１６０】
このアキュムレータは、上記実施例でのべたシーリング仕様を有した。このアキュムレータは、３．５リットルの容量と２．５×１０７Ｐａ（２５０ｂａｒ）の操作圧を有した。本実施例では、最高圧力（Ｐ２）／静圧力（Ｐ０）比は、４：１であった。他の場合では、もちろんこの値は異なってよい。
【０１６１】
もちろん保護シェルを、実施例８のように図１４の断面（図１７では示さない）で示すようにフィラメント巻線の周りに置いてもよい。
【０１６２】
参考資料リスト
［１］ ＦＲ−Ａ−２  ８１３  ２３２：“回転成形による線対称部品の製造プロセスおよび得られた部品（Ｐｒｏｃｅｓｓ  ｆｏｒ  ｍａｎｕｆａｃｔｕｒｉｎｇ  ａｎ  ａｘｉｓｙｍｍｅｔｒｉｃａｌ  ｐａｒｔ  ｂｙ  ｒｏｔｏｍｏｕｌｄｉｎｇ  ａｎｄ  ｐａｒｔ  ｏｂｔａｉｎｅｄ）”
［２］ ＦＲ−Ａ−２  ８１３  ２３５：“熱可塑性構造体およびタンク（Ｔｈｅｒｍｏｐｌａｓｔｉｃ  ｓｔｒｕｃｔｕｒｅ  ａｎｄ  ｔａｎｋ）”
［３］ ＵＳ−Ａ−４  ９２７  ０３８：“高圧気体のコンテナー（Ｃｏｎｔａｉｎｅｒ  ｆｏｒ  ｈｉｇｈ  ｐｒｅｓｓｕｒｅ  ｇａｓｅｓ）”
［４］ ＵＳ−Ａ−４  ９２５  ０４４：“流体タンクおよびその製造方法（Ｆｌｕｉｄ  ｔａｎｋ  ａｎｄ  ｍｅｔｈｏｄ  ｏｆ  ｍａｎｕｆａｃｔｕｒｉｎｇ  ｉｔ）”
［５］ ＵＳ−Ａ−５  ４９９  ７３９：“高圧容器のための熱可塑性ライナーおよびそれを上包する方法（Ｔｈｅｒｍｏｐｌａｓｔｉｃ  ｌｉｎｅｒ  ｆｏｒ  ａｎｄ  ｍｅｔｈｏｄ  ｏｆ  ｏｖｅｒｗｒａｐｐｉｎｇ  ｈｉｇｈ  ｐｒｅｓｓｕｒｅ  ｖｅｓｓｅｌｓ）”
［６］ ＵＳ−Ａ−６  ５５４  ９３９：“コンテナーおよび該コンテナーの形成方法（Ｃｏｎｔａｉｎｅｒ  ａｎｄ  ｍｅｔｈｏｄ  ｏｆ  ｆｏｒｍｉｎｇ  ｔｈｅ  ｃｏｎｔａｉｎｅｒ）”
［７］ ＵＳ−Ａ−５  ５６８  ８７８：“強化点検窓を有するフィラメント巻圧力容器（Ｆｉｌａｍｅｎｔ  ｗｏｕｎｄ  ｐｒｅｓｓｕｒｅ  ｖｅｓｓｅｌ  ｈａｖｉｎｇ  ａ  ｒｅｉｎｆｏｒｃｅｄ  ａｃｃｅｓｓ  ｏｐｅｎｉｎｇ）”
［８］ ＵＳ−Ａ−６  ６６０  ２１４：“圧力容器製造方法（Ｐｒｅｓｓｕｒｅ  ｖｅｓｓｅｌ  ｍａｎｕｆａｃｔｕｒｅ  ｍｅｔｈｏｄ）”
［９］ ｈｔｔｐ：／／ｗｗｗ．ｒｏｔｏｍｏｕｌａｇｅ．ｏｒｇ
［１０］“次世代の水素貯蔵量（Ｎｅｘｔ  Ｇｅｎｅｒａｔｉｏｎ  Ｈｙｄｒｏｇｅｎ  Ｔａｎｋａｇｅ）”、ローレンス・リバーモア・ナショナル研究所（Ｌａｕｒｅｎｃｅ  Ｌｉｖｅｒｍｏｒｅ  Ｎａｔｉｏｎａｌ  Ｌａｂｏｒａｔｏｒｙ）、２００１Ｕ．Ｓ．エネルギー省水素問題調査の議事録（Ｐｒｏｃｅｅｄｉｎｇｓ  ｏｆ  ｔｈｅ  ２００１  Ｕ．Ｓ．  ＤＯＥ  Ｈｙｄｒｏｇｅｎ  Ｐｒｏｇｒａｍ  Ｒｅｖｉｅｗ）
［１１］  “水素合成タンク問題（Ｈｙｄｒｏｇｅｎ  Ｃｏｍｐｏｓｉｔｅ  Ｔａｎｋ  Ｐｒｏｇｒａｍ）”、２００２Ｕ．Ｓ．  エネルギー省水素問題調査の量子技術議事録（Ｑｕａｎｔｕｍ  Ｔｅｃｈｎｏｌｏｇｉｅｓ  Ｐｒｏｃｅｅｄｉｎｇｓ  ｏｆ  ｔｈｅ  ２００２  Ｕ．Ｓ．  ＤＯＥ  Ｈｙｄｒｏｇｅｎ  Ｐｒｏｇｒａｍ  Ｒｅｖｉｅｗ）
［１２］“水素合成タンクプロジェクト（Ｈｙｄｒｏｇｅｎ  Ｃｏｍｐｏｓｉｔｅ  Ｔａｎｋ  Ｐｒｏｊｅｃｔ）”、量子燃料システム技術（Ｑｕａｎｔｕｍ  Ｆｕｅｌ  Ｓｙｓｔｅｍ  Ｔｅｃｈｎｏｌｏｇｉｅｓ）、ＦＹ  ２００３、経過報告書（Ｐｒｏｇｒｅｓｓ  Ｒｅｐｏｒｔ）
［１３］“燃料電池自動車のための圧縮水素ガス集積貯蔵システム（ＣＨ２−ＩＳＳ）の発展（Ｄｅｖｅｌｏｐｍｅｎｔ  ｏｆ  ａ  Ｃｏｍｐｒｅｓｓｅｄ  Ｈｙｄｒｏｇｅｎ  Ｇａｓ  Ｉｎｔｅｇｒａｔｅｄ  Ｓｔｏｒａｇｅ  Ｓｙｓｔｅｍ（ＣＨ２−ＩＳＳ）  ｆｏｒ  Ｆｕｅｌ  Ｃｅｌｌ  Ｖｅｈｉｃｌｅｓ）”、物理学研究所（Ｕｎｉｖｅｒｓｉｔｙ  Ａｐｐｌｉｅｄ  Ｐｈｙｓｉｃｓ  Ｌａｂｏｒａｔｏｒｙ）、ＦＹ  ２００３、経過報告書
［１４］“次世代の水素貯蔵量”、  ローレンス・リバーモア・ナショナル研究所、ＦＹ  ２００３  経過報告書
［１５］“水素ガス貯蔵タンクのための低浸透ライナー（Ｌｏｗ  Ｐｅｒｍｅａｔｉｏｎ  Ｌｉｎｅｒ  ｆｏｒ  Ｈｙｄｒｏｇｅｎ  Ｇａｓ  Ｓｔｏｒａｇｅ  Ｔａｎｋｓ）”、アイダホ・ナショナル・エンジニアリング＆環境研究所（Ｉｄａｈｏ  Ｎａｔｉｏｎａｌ  Ｅｎｇｉｎｅｅｒｉｎｇ  ＆  Ｅｎｖｉｒｏｎｍｅｎｔａｌ  Ｌａｂｏｒａｔｏｒｙ）、ＦＹ  ２００３  経過報告書
［１６］ＵＳ−３，２７５，７３３：“重合ラクタムの中空成形品の製造プロセス（Ｐｒｏｃｅｓｓ  ｆｏｒ  ｔｈｅ  ｐｒｏｄｕｃｔｉｏｎ  ｏｆ  ｈｏｌｌｏｗ  ａｒｔｉｃｌｅｓ  ｏｆ  ｐｏｌｙｍｅｒｉｚｅｄ  ｌａｃｔａｍｓ）”
［１７］“アニオン重合（Ａｎｉｏｎｉｃ  Ｐｏｌｙｍｅｒｉｚａｔｉｏｎ），  原理と実用的応用（Ｐｒｉｎｃｉｐｌｅｓ  ａｎｄ  Ｐｒａｃｔｉｃａｌ  Ａｐｐｌｉｃａｔｉｏｎｓ）”、ヘンリー、Ｌ．シエー、ロデリック、Ｐ．キルク（Ｈｅｎｒｙ  Ｌ．  ＨＳＩＥＲ  ａｎｄ  Ｒｏｄｅｒｉｃｋ  Ｐ．  ＱＵＩＲＣＫ）、１９９６、マーセル  デカー社編、ニューヨーク（Ｅｄｉｔｏｒｓ：Ｍａｒｃｅｌ  Ｄｅｋｅｒ、Ｉｎｃ．、Ｎｅｗ  Ｙｏｒｋ）
［１８］機関紙“オイル＆ガス科学技術（Ｏｉｌ  ＆  Ｇａｓ  Ｓｃｉｅｎｃｅ  ａｎｄ  Ｔｅｃｈｎｏｌｏｇｙ）”、フランスオイル研究所機関紙（Ｒｅｖｕｅ  ｄｅ  ｌ‘Ｉｎｓｔｉｔｕｔ  Ｆｒａｎｓａｉｓ  ｄｕ  Ｐｅｔｒｏｌｅ）、特別号  ２００１、５月−６月、５６巻、３号、２１５−３１２ページ、テクニップ編（Ｅｄｉｔｉｏｎｓ  Ｔｅｃｈｎｉｐ）、セデックス１５、パリ  ７５７３７、リュ  ジノー  ２７（２７、  ｒｕｅ  Ｇｉｎｏｕｘ、  ７５７３７  Ｐａｒｉｓ  Ｃｅｄｅｘ  １５）
［１９］書籍“薄い容器入門（Ｉｎｔｒｏｄｕｃｔｉｏｎ  ｄｅｓ  Ｃｏｑｕｅｓ  Ｍｉｎｃｅｓ）”、パトリック・ミュラー（Ｐａｔｒｉｃｋ  Ｍｕｌｌｅｒ）、クレール・オサゾー（Ｃｌａｉｒｅ  Ｏｓｓａｄｚｏｗ）、エルメス科学出版（Ｈｅｒｍｅｓ  Ｓｃｉｅｎｃｅ  Ｐｕｂｌｉｃａｔｉｎｓ）、  パリ、１９９９．  エルメス科学出版、８  カイ・ドゥ・マルシュ・ヌフ（ｑｕａｉ  ｄｕ  Ｍａｒｃｈｅ−Ｎｅｕｆ）、  ７５００４  パリ、フランス
［２０］書籍“技術式（Ｆｏｒｍｕｌａｉｒｅ  Ｔｅｃｈｎｉｑｕｅ）”、  カート・グレック（Ｋｕｒｔ  Ｇｌｅｃｋ）、  第１０版、  ｓｐｔ．、  １９９７、ドゥノド（Ｄｕｎｏｄ）
［２１］“調製条件に応じて、低周波プラズマによって生成された酸素に対するバリア層の性質研究（Ｅｔｕｄｅ  ｄｅ  ｌａ  ｎａｔｕｒｅ  ｄｅ  ｃｏｕｃｈｅｓ  ｂａｒｒｉｅｒｅｓ  ａ  ｌ‘ｏｘｙｇｅｎｅ  ｒｅａｌｉｓｅｅｓ  ｐａｒ  ｐｌａｓｍａ  ｂａｓｓｅ  ｆｒｅｑｕｅｎｃｅ  ｅｎ  ｆｕｎｃｔｉｏｎ  ｄｅｓ  ｃｏｎｄｉｔｉｏｎｓ  ｄ’ｅｌａｂｏｒａｔｉｏｎ）”、エリック・ブヴィエ（Ｅｒｉｃ  Ｂｏｕｖｉｅｒ）、トゥールーズ・ポール・サバチエ大学（Ｕｎｉｖｅｒｓｉｔｅ  Ｐａｕｌ  Ｓａｂａｔｉｅｒ  ｄｅ  Ｔｏｕｌｏｕｓｅ）、  １４／０９／９９掲載、ｏｒｄｅｒ  Ｎｏ．３４５７
［２２］“バリアデザインにおける動向（Ｔｒｅｎｄｓ  ｉｎ  Ｂａｒｒｉｅｒ  Ｄｅｓｉｇｎ）”、１９９１年５月、ジャーナル・パッケージング・ジャパン（Ｊｏｕｎａｌ  Ｐａｃｋａｇｉｎｇ  Ｊａｐａｎ）
［２３］ＵＳ−Ａ−５，５３８，６８０：“圧力容器複合材料へ極性突起の成形方法（Ｍｅｔｈｏｄ  ｏｆ  ｍｏｌｄｉｎｇ  ｐｏｌａｒ  ｂｏｓｓ  ｔｏ  ａ  ｃｏｍｐｏｓｉｔｅ  ｐｒｅｓｓｕｒｅ  ｖｅｓｓｅｌ）”
［２４］ＵＳ−Ａ−６，１７１，４２３：“圧力容器複合材料の繊維化方法（Ｍｅｔｈｏｄ  ｆｏｒ  ｆａｂｒｉｃａｔｉｎｇ  ｃｏｍｐｏｓｉｔｅ  ｐｒｅｓｓｕｒｅ  ｖｅｓｓｅｌｓ）”
［２５］ＵＳ−Ａ−５，５５７，６３０：“圧力容器に適合する複合材料（ｃｏｍｐｏｓｉｔｅ  ｃｏｎｆｏｒｍａｂｌｅ  ｐｒｅｓｓｕｒｅ  ｖｅｓｓｅｌ）”
［２６］ＵＳ−Ａ−６，３２８，８０５：“改良真空回路を有する低圧力プラズマを用いた処理設備（Ｅｑｕｉｐｍｅｎｔ  ｆｏｒ  ｐｒｏｃｅｓｓｉｎｇ  ｕｓｉｎｇ  ａ  ｌｏｗ−ｐｒｅｓｓｕｒｅ  ｐｌａｓｍａ  ｈａｖｉｎｇ  ａｎ  ｉｍｐｒｏｖｅｄ  ｖａｃｕｕｍ  ｃｉｒｃｕｉｔ）”
［２７］ＵＳ−Ａ−５，９０２，６４３：“アミノエポキシガスバリアコーティングを有する多層パッケージング材料（ｍｕｌｔｉｌａｙｅｒ  ｐａｃｋａｇｉｎｇ  ｍａｔｅｒｉａｌ  ｈａｖｉｎｇ  ａｍｉｎｏｅｐｏｘｙ  ｇａｓ  ｂａｒｒｉｅ  ｃｏａｔｉｎｇ）”
［２８］ＦＲ−Ａ−２  １１４，５５０
［２９］ＦＲ−Ａ−２  １２０  １６１
［３０］ＦＲ−Ａ−２  １２５  ３４７
［３１］ＦＲ−Ａ−１  ５１９  ９４７
［３２］ＧＢ−Ａ−１  ０４４  ２０５
［３３］“ダクト作業中の流体の制御装置”、テクニック・ド・ランジェニア（Ｌｅｓ  Ｔｅｃｈｎｉｑｕｅｓ  ｄｅ  ｌ‘Ｉｎｇｅｎｉｅｕｒ）、  Ａ７６７、ジャン・サッター．
［３４］インターネットサイト  ｈｔｔｐ：／／ｗｗｗ．ｓａｉｐ．ｉｔ．
［３５］インターネットサイト  ｈｔｔｐ：／／ｗｗｗ．Ａｃｃｕｍｕｌａｔｏｒｓ．ｃｏｍ
［３６］熱可塑性部材の回転成形、アバス・チャルクッチ（Ａｂｂａｓ  Ｔｃｈａｒｋｈｔｃｈｉ）、  テクニック・ド・ランジェニア、  ＡＭ  ３  ７０６、  ページ１〜１５、および図７（原典  ＡＦＲ  ｈｔｔｐ：ｗｗｗ．ｒｏｔｏｍｏｕｌａｇｅ．ｏｒｇ）
［３７］米国特許出願公開第２００４００６５３７４号明細書（ＰＣＴ／ＥＰ０２／０２７５０）、  バルト・ハーバート（Ｂａｌｔｅｓ  Ｈｅｒｂｅｒｔ）；  ｅｔ  ａｌ．、“ハイドロニューマチック・アキュムレータ（Ｈｙｄｒｏｐｎｅｕｍａｔｉｃ  Ａｃｃｕｍｕｌａｔｏｒ）”
【図面の簡単な説明】
【０１６３】
【図１】本発明の組成物を使用する反応性回転成形（注入後、型はオーブンの外にある）の代表的な温度（Ｔ（℃））曲線を時間（ｔ（分））の関数として示す図。
【図２】図１の曲線を得るために使用する組成物に対してより多くの触媒と活性化剤を添加する（注入後、型はオーブンの外にある）本発明による組成物を使用する急速重合を伴う反応性回転成形の温度（Ｔ（℃））曲線を時間（ｔ（分））の関数として示す図。
【図３】遅れた結晶化（低触媒含有量、結晶化を乱す添加剤の存在）（注入後、型はオーブンの外にある）を伴う反応性回転成形（注入後、型はオーブンの外にある）の温度（Ｔ（℃））曲線を時間（ｔ（分））の関数として示す図。
【図４】本発明のプロセスの工程（ａ）、（ｂ）、（ｃ）を数回繰り返すことにより得られる３層反応性回転成形（注入後、型はオーブンの外にある）の温度（Ｔ（℃））曲線を時間（ｔ（分））の関数として示す図。
【図５】３リットルライナーの一部を示す図。左側は、従来技術のカプロラクタム組成物およびプロセスパラメータを用いて得られる不均一部分であり、右側は、本発明の組成物により得られる均一部分を示す。
【図６】本発明の組成物から得られる３層容器（層１，２，３）の断面図の写真を示す図。左は、型側、右は、内部空気側を示す。
【図７】図６の３層容器の層１，２，３のスフェルライトの写真。
【図８】図６の３層容器の層２（左側のスフェルライトが大きい部分）と層３（右側）の間の界面相の写真。
【図９】従来技術による溶融法により得られる回転成形したＰＡ−６（破線）、添加剤なしに従来技術の組成物を用いて反応法により得られる回転成形したＰＡ−６（細線）、および添加剤ありで本発明の組成物を用いて反応法により得られる回転成形したＰＡ−６（太線）に関する示差走査熱量測定（ＤＳＣ）分析結果を順に並べたグラフ（温度（Ｔ（℃）の関数とするエネルギーｗ／ｇ）。
【図１０】破断点伸びに対する本発明の組成物中の活性化剤含有量の影響を示すグラフ（歪み（ε）（％）の関数とする応力（σ）（ＭＰａ）  ２０℃における一軸引張カーブ）。
【図１１】回転成形した容器の機械特性に及ぼす本発明の組成物中の添加剤濃度の影響（歪み（ε）（％）を関数とする応力（σ）（ＭＰａ））（濃度０重量％（点線）、１０重量％（太線）、１５重量％（細線）における組成物テスト）を示すグラフ（歪み（ε）（％）を関数とする応力（σ）（ＭＰａ）−２０℃における一軸引張カーブ）。比較用として、ポリエチレン容器で行われた同等のテストから得られたカーブも示す。
【図１２】本発明の組成物から反応性回転成形により製造された各種ＰＡ−６サンプルで測定した浸透率係数（Ｐｅ）（２７℃における水素浸透率係数（２７℃におけるＰｅ  Ｈ２（モル／（ｍ．Ｐａ．ｓ））の変化を示すグラフ。
【図１３】本発明による組成物から開始する反応性回転成形（ｔ＝０で層１（ｃ１）を注入）により得られるＰＡ−６でできた２２Ｌライナーの時間ｔ（分）を関数とする温度サイクルＴ（℃）のデータパックＴＭカーブ。
【図１４】本発明による組成物から得られる容器（２）から製造されるＩＶ型タンク（１）の構造の例を概略的に示す図。この図は、このタンクを形成する各種構成要素の機能を示す。
【図１５】この発明による組成物およびプロセスから開始する２２リットル不浸透性容器の製造中に撮られた７枚の写真。
【図１６Ａ】本発明のプロセスを実施するために使用できる本発明の組成物を得ることを可能にする各種混合方法を概略的に示す図。
【図１６Ｂ】本発明のプロセスを実施するために使用できる本発明の組成物を得ることを可能にする各種混合方法を概略的に示す図。
【図１６Ｃ】本発明のプロセスを実施するために使用できる本発明の組成物を得ることを可能にする各種混合方法を概略的に示す図。
【図１７】本発明による組成物から得られる容器（２）から製造される油圧アキュムレータ（１０）の構造の例を概略的に示す図。この図は、このアキュムレータを形成する各種構成要素の機能を示す。
【図１】
0005544087.tif 000007
【図２】
0005544087.tif 000008
【図３】
0005544087.tif 000009
【図４】
0005544087.tif 000010
【図５】
0005544087.tif 000011
【図６】
0005544087.tif 000012
【図７】
0005544087.tif 000013
【図８】
0005544087.tif 000014
【図９】
0005544087.tif 000015
【図１０】
0005544087.tif 000016
【図１１】
0005544087.tif 000017
【図１２】
0005544087.tif 000018
【図１３】
0005544087.tif 000019
【図１４】
0005544087.tif 000020
【図１５】
0005544087.tif 000021
【図１６Ａ】
0005544087.tif 000022
【図１６Ｂ】
0005544087.tif 000023
【図１６Ｃ】
0005544087.tif 000024
【図１７】
0005544087.tif 000025